(57)【要約】【課題】  耐熱性と強度、成形性のバランスに優れた耐熱性スチレン系樹脂組成物、並びに該耐熱性スチレン系樹脂組成物を用いて形成され、特に電子レンジ用食品容器として好適に使用できる成形品、非発泡シート、及び発泡シートを提供する。【解決手段】  スチレン−（メタ）アクリル酸共重合体（Ａ）、不飽和カルボン酸もしくはその無水物、またはそれらの誘導体で変性したゴム状重合体（Ｂ）、及び金属元素（Ｃ）を含む、耐熱性スチレン系樹脂組成物。【選択図】なし【特許請求の範囲】
【請求項１】
スチレン−（メタ）アクリル酸共重合体（Ａ）、不飽和カルボン酸もしくはその無水物、またはそれらの誘導体で変性したゴム状重合体（Ｂ）、及び金属元素（Ｃ）を含む、耐熱性スチレン系樹脂組成物。
【請求項２】
請求項１に記載の耐熱性スチレン系樹脂組成物であって、
前記共重合体（Ａ）７０〜９９．９質量部、前記ゴム状重合体（Ｂ）０．１〜３０質量部の合計１００質量部に対して、前記金属元素（Ｃ）を０．０１〜５質量部含む、耐熱性スチレン系樹脂組成物。
【請求項３】
請求項１又は２に記載の耐熱性スチレン系樹脂組成物であって、
前記共重合体（Ａ）が、スチレン系単量体単位、（メタ）アクリル酸単量体単位の合計量を１００質量%としたとき、スチレン系単量体単位の含有量が８０〜９８質量%、（メタ）アクリル酸単量体単位の含有量が２〜２０質量%である、耐熱性スチレン系樹脂組成物。
【請求項４】
請求項１〜３のいずれか１項に記載の耐熱性スチレン系樹脂組成物であって、
前記ゴム状重合体（Ｂ）がマレイン酸変性ゴム状重合体、及び／又は無水マレイン酸変性ゴム状重合体である、耐熱性スチレン系樹脂組成物。
【請求項５】
請求項１〜４のいずれか１項に記載の耐熱性スチレン系樹脂組成物であって、
前記金属元素（Ｃ）がナトリウム、及び／又は亜鉛である、耐熱性スチレン系樹脂組成物。
【請求項６】
請求項１〜５のいずれか１項に記載の耐熱性スチレン系樹脂組成物であって、
ビカット軟化温度が１０６℃以上である、耐熱性スチレン系樹脂組成物。
【請求項７】
請求項１〜６のいずれか１項に記載の耐熱性スチレン系樹脂組成物であって、
２００℃で測定した溶融張力値（ＭＴ）が２０ｇｆ以上である、耐熱性スチレン系樹脂組成物。
【請求項８】
請求項１〜７のいずれか１項に記載の耐熱性スチレン系樹脂組成物から得られる成形品。
【請求項９】
請求項１〜７のいずれか１項に記載の耐熱性スチレン系樹脂組成物から得られる非発泡シート。
【請求項１０】
請求項１〜７のいずれか１項に記載の耐熱性スチレン系樹脂組成物から得られる発泡シート。
【請求項１１】
請求項９に記載の非発泡シートを用いてなる食品包装用容器。
【請求項１２】
請求項１０に記載の発泡シートを用いてなる食品包装用容器。
【発明の詳細な説明】
【技術分野】
【０００１】
本発明は、耐熱性と強度、成形性のバランスに優れた耐熱性スチレン系樹脂組成物、並びに該耐熱性スチレン系樹脂組成物を用いて形成される成形品、非発泡シート、及び発泡シートに関する。
【背景技術】
【０００２】
スチレン−（メタ）アクリル酸系共重合体は、一般のポリスチレンと比較して耐熱性に優れることから、食品容器等の包装材料、住宅の断熱材用途の発泡ボード、液晶テレビの光拡散板等の原料として広く用いられている。包装材料の分野では、スチレン−（メタ）アクリル酸系共重合体は、電子レンジ等での加熱に供する食品包装容器として使用されることが多いが、近年、コンビニエンスストア等では、加熱時間の短縮による業務の効率化のため、高出力の電子レンジが普及しており、従来に比べて高い耐熱性が要求される。また、省資源化のため、成形品の軽量化が求められており、更には、内容物の増量に伴う容器の大型化や意匠性の観点から、脆性等の機械的強度や成形性を改良した樹脂が望まれている。
【０００３】
スチレン−（メタ）アクリル酸系共重合体は、一般のポリスチレンに比べて、脆いという欠点を有しているため、スチレン−（メタ）アクリル酸系共重合体に補強材としてゴム質成分を添加する方法が提案されている。例えば、特許文献１には、ゴム質成分として、耐衝撃性ポリスチレン（ＨＩＰＳ）やメタクリル酸メチル−ブタジエン−スチレン共重合樹脂（ＭＢＳ）を添加してなる発泡シートが開示されており、特許文献２には、スチレン−メタクリル酸共重合樹脂とスチレン−ブタジエン共重合樹脂からなるスチレン系樹脂発泡シートが開示されている。
【０００４】
また、スチレン−（メタ）アクリル酸系共重合体の成形性を改良する方法として、特許文献３には、スチレン−メタクリル酸共重合体にエポキシ化大豆油及び／またはエポキシ化アマニ油を添加し溶融押出するスチレン系樹脂発泡シートの製造方法が開示されており、特許文献４には、高分岐超高分子量共重合体および線状重合体を含むスチレン−メタクリル酸系共重合樹脂組成物が開示されている。
【先行技術文献】
【特許文献】
【０００５】
【特許文献１】特開平２−５８５４８号公報
【特許文献２】特開２０００−１３６２５７号公報
【特許文献３】特開２００５−２４７８８８号公報
【特許文献４】特開２０１３−１００４３３号公報
【発明の概要】
【発明が解決しようとする課題】
【０００６】
しかしながら、上記文献記載の従来技術は、以下の点で改善の余地を有していた。
第一に、特許文献１〜２の技術では、脆性等の機械的強度を改良するために、ゴム質成分を比較的多く添加する必要があり、耐熱性が低下する問題があった。また、押出シートの２次成形において、大変形に耐え得る溶融張力を維持することが難しく、成形品に割れ
やナキ等の成形不良が発生することがあった。
第二に、特許文献３〜４の技術では、従来の技術に比べて溶融張力は改善されるものの、押出シートの大幅な軽量化をおこなった場合、押出シートを構成する樹脂量の減少に伴い、成形不良が生じ易くなる問題があった。また、押出シートの脆性改良効果については、不十分であった。
本発明は上記事情に鑑みてなされたものであり、上記に記載した耐熱性と、強度、成形性のバランスに優れるという課題を達成することを目的とする。
【０００７】
本発明者らは、上記問題点に鑑み、鋭意研究を進めたところ、スチレン−（メタ）アクリル酸共重合体と、不飽和カルボン酸もしくはその無水物、またはそれらの誘導体で変性したゴム状重合体、及び金属元素を含む耐熱性スチレン系樹脂組成物が、従来の技術では達成できなかった耐熱性、強度、成形性のバランスを有すること、更に該耐熱性スチレン系樹脂組成物を用いることで、耐熱性、強度のバランスに優れた成形品、耐熱性、強度、成形性のバランスに優れた非発泡シート、発泡シートが得られることを見出し、本発明の完成に至った。
【課題を解決するための手段】
【０００８】
即ち、本発明は、下記（１）〜（１２）に示すところである。
（１）スチレン−（メタ）アクリル酸共重合体（Ａ）、不飽和カルボン酸もしくはその無水物、またはそれらの誘導体で変性したゴム状重合体（Ｂ）、及び金属元素（Ｃ）を含む、耐熱性スチレン系樹脂組成物。
（２）前記（１）に記載の耐熱性スチレン系樹脂組成物であって、前記共重合体（Ａ）７０〜９９．９質量部、前記ゴム状重合体（Ｂ）０．１〜３０質量部の合計１００質量部に対して、前記金属元素（Ｃ）を０．０１〜５質量部含む、耐熱性スチレン系樹脂組成物。
（３）前記（１）又は前記（２）に記載の耐熱性スチレン系樹脂組成物であって、前記共重合体（Ａ）が、スチレン系単量体単位、（メタ）アクリル酸単量体単位の合計量を１００質量%としたとき、スチレン系単量体単位の含有量が８０〜９８質量%、（メタ）アクリル酸単量体単位の含有量が２〜２０質量%である、耐熱性スチレン系樹脂組成物。
（４）前記（１）〜（３）のいずれかに記載の耐熱性スチレン系樹脂組成物であって、前記ゴム状重合体（Ｂ）がマレイン酸変性ゴム状重合体、及び／又は無水マレイン酸変性ゴム状重合体である、耐熱性スチレン系樹脂組成物。
（５）前記（１）〜（４）のいずれかに記載の耐熱性スチレン系樹脂組成物であって、前記金属元素（Ｃ）がナトリウム、及び／又は亜鉛である、耐熱性スチレン系樹脂組成物。
（６）前記（１）〜（５）のいずれかに記載の耐熱性スチレン系樹脂組成物であって、ビカット軟化温度が１０６℃以上である、耐熱性スチレン系樹脂組成物。
（７）前記（１）〜（６）のいずれかに記載の耐熱性スチレン系樹脂組成物であって、２００℃で測定した溶融張力値（ＭＴ）が２０ｇｆ以上である、耐熱性スチレン系樹脂組成物。
（８）前記（１）〜（７）のいずれかに記載の耐熱性スチレン系樹脂組成物から得られる成形品。
（９）前記（１）〜（７）のいずれかに記載の耐熱性スチレン系樹脂組成物から得られる非発泡シート。
（１０）前記（１）〜（７）のいずれかに記載の耐熱性スチレン系樹脂組成物から得られる発泡シート。
（１１）前記（９）に記載の非発泡シートを用いてなる食品包装用容器。
（１２）前記（１０）に記載の発泡シートを用いてなる食品包装用容器。
【発明の効果】
【０００９】
本発明の耐熱性スチレン系樹脂組成物は耐熱性と強度、成形性のバランスに優れるため、成形品を軽量化した場合でも、十分な耐熱性と強度を維持することが出来る。また、深絞り等の多様な形状に加工する事が出来るため、電子レンジ用食品容器等、幅広い用途で使用する事が出来る。
【発明を実施するための形態】
【００１０】
以下、本発明を詳細に説明する。
【００１１】
＜耐熱性スチレン系樹脂組成物＞
本発明の耐熱性スチレン系樹脂組成物は、スチレン−（メタ）アクリル酸共重合体（Ａ）、不飽和カルボン酸もしくはその無水物、またはそれらの誘導体で変性したゴム状重合体（Ｂ）、及び金属元素（Ｃ）を含む。
【００１２】
本発明の耐熱性スチレン系樹脂組成物は、前記共重合体（Ａ）７０〜９９．９質量部、前記ゴム状重合体（Ｂ）０．１〜３０質量部の合計１００質量部に対して、前記金属元素（Ｃ）を０．０１〜５質量部含むことが好ましい。前記ゴム状重合体（Ｂ）の含有量が０．１質量部未満の場合、脆性の改良が不十分となる場合があり、前記ゴム状重合体（Ｂ）の含有量が３０質量部を超える場合、耐熱性が低下するため好ましくない。また、前記金属元素（Ｃ）の含有量が０．０１質量部未満の場合、脆性の改良と溶融張力の向上が小さく、前記金属元素（Ｃ）の含有量が５質量部を超える場合、流動性が下がり過ぎるため、成形性の改良が果たせず好ましくない。
【００１３】
本発明の耐熱性スチレン系樹脂組成物のビカット軟化温度は１０６℃以上であることが好ましく、１０８℃以上であることがより好ましく、１１０℃以上であることが特に好ましい。ビカット軟化温度が１０６℃未満の場合、耐熱性スチレン系樹脂組成物から得られる成形品の耐熱性が不十分となる場合がある。
【００１４】
本発明の耐熱性スチレン系樹脂組成物の２００℃で測定した溶融張力（ＭＴ）は２０ｇｆ以上であることが好ましく、より好ましくは２５ｇｆ以上であり、特に好ましくは３０ｇｆ以上である。溶融張力が２０ｇｆ未満では、成形性の改良効果が小さい。
【００１５】
本発明の耐熱性スチレン系樹脂組成物は、前記共重合体（Ａ）のマトリクス（海）中に、前記ゴム状重合体（Ｂ）が島として分散した海島構造のモルフォロジーを有するが、前記金属元素（Ｃ）を含有することで、前記ゴム状重合体（Ｂ）の分散径を適度に大きくすることができ、これにより強度が向上する。更に、前記共重合体（Ａ）の（メタ）アクリル酸単量体単位のカルボン酸、及び／又は、前記ゴム状重合体（Ｂ）のカルボン酸の少なくとも一部が、前記金属元素（Ｃ）と金属塩を形成することにより、金属元素（Ｃ）を含有しない場合に比べて、強度、溶融張力が大幅に向上する。
【００１６】
＜スチレン−（メタ）アクリル酸共重合体（Ａ）＞
本発明のスチレン−（メタ）アクリル酸共重合体（Ａ）はスチレン系単量体と（メタ）アクリル酸単量体を必須成分とするが、必要に応じてこれらと共重合可能な他のビニル系モノマーを共重合することができる。
【００１７】
スチレン系単量体としては、スチレン、αメチルスチレン、ｏ−、ｍ−、ｐ−メチルスチレン等の置換スチレンが挙げられ、これら１種、若しくは２種以上の混合物でもよいが、好ましいのはスチレンである。
【００１８】
（メタ）アクリル酸単量体としては、アクリル酸、メタクリル酸が挙げられ、これらの混合物でもよいが、中でも製造の容易さから、メタクリル酸が好ましい。
【００１９】
上記、スチレン系単量体および（メタ）アクリル酸単量体と共重合可能なビニル系モノマーとしては、例えば、アクリル酸メチル、アクリル酸エチル、アクリル酸ブチル、メタクリル酸メチル、メタクリル酸エチル、メタクリル酸ブチル等のアクリル系モノマー、アクリロニトリル、メタクリロニトリル等のシアン化ビニル系モノマー、Ｎ−メチルマレイミド、Ｎ−エチルマレイミド、Ｎ−ブチルマレイミド、Ｎ−オクチルマレイミド、Ｎ−イソプロピルマレイミド、Ｎ−フェニルマレイミド、Ｎ−シクロヘキシルマレイミド等のマレイミド系モノマー、無水マレイン酸、無水イタコン酸、無水シトラコン酸等の不飽和カルボン酸無水物が挙げられ、これら１種、若しくは２種以上を併用して使用することもできる。
【００２０】
本発明のスチレン−（メタ）アクリル酸共重合体（Ａ）の重合方法としては塊状重合法、溶液重合法、懸濁重合法等の公知のスチレン重合法が挙げられる。また、溶媒として例えばベンゼン、トルエン、エチルベンゼン、及びキシレン等のアルキルベンゼン類やアセトン、メチルエチルケトン等のケトン類、ヘキサンやシクロヘキサン等の脂肪族炭化水素等が使用できる。反応器の様式としては、完全混合型反応器、プラグフロー反応器、ループ型反応器等を組み合わせた連続重合方式が好適に用いられる。
【００２１】
本発明のスチレン−（メタ）アクリル酸共重合体（Ａ）は、スチレン系単量体単位、（メタ）アクリル酸単量体単位の合計量を１００質量%としたとき、スチレン系単量体単位の含有量が８０〜９８質量%、（メタ）アクリル酸単量体単位の含有量が２〜２０質量%であることが好ましく、スチレン系単量体単位の含有量が８５〜９６質量%、（メタ）アクリル酸単量体単位の含有量が４〜１５質量%であることがより好ましい。（メタ）アクリル酸単量体単位の含有量が２質量％未満では、耐熱スチレン系樹脂組成物から得られる成形品の耐熱性が不十分となり、（メタ）アクリル酸単量体単位の含有量が２０質量％を超える場合、耐熱スチレン系樹脂組成物やこれから得られる非発泡シート、発泡シートの成形性が低下する。（メタ）アクリル酸単量体単位の含有量は、重合工程における原料液の（メタ）アクリル酸単量体濃度によって調整出来る。
【００２２】
本発明のスチレン−（メタ）アクリル酸共重合体（Ａ）の重量平均分子量（Ｍｗ）は１０万〜４０万であることが好ましく、１２〜３５万であることがより好ましい。Ｍｗが１０万未満では強度が不十分であり、Ｍｗが４０万を超える場合、流動性が低下する。スチレン−（メタ）アクリル酸共重合体のＭｗは重合工程での反応温度、滞留時間、重合開始剤の種類及び添加量、連鎖移動剤の種類及び添加量、重合時に使用する溶媒の種類及び量等によって調整する事が出来る。
【００２３】
＜ゴム状重合体（Ｂ）＞
本発明のゴム状重合体（Ｂ）は、不飽和カルボン酸もしくはその無水物、またはそれらの誘導体で変性したゴム状重合体であれば、特に限定なく使用することができる。
【００２４】
変性されるゴム状重合体成分としては、ポリブタジエン、ポリイソプレン、水添ポリイソプレン、ポリイソブチレン、ポリアクリル酸エステル、スチレン−ブタジエンブロック共重合体、スチレン−ブタジエン−スチレン共重合体、スチレン−イソプレンブロック共重合体、スチレン−イソプレン−スチレンブロック共重合体、スチレン−エチレン−ブチレン−スチレン共重合体、スチレン−エチレン−プロピレン共重合体、水素添加スチレン−ブタジエンブロック共重合体、水素添加スチレン−ブタジエン−スチレンブロック共重合体、水素添加スチレン−イソプレンブロック共重合体、水素添加スチレン−イソプレン−スチレンブロック共重合体、エチレン−プロピレン共重合体、エチレン−１−ブテン共重合体、エチレン−αオレフィン共重合体、エチレン−プロピレン−エチリデンノルボルネン共重合体、エチレン−酢酸ビニル共重合体、直鎖状低密度ポリエチレン系エラストマー、アクリル系エラストマー、ポリエステル・ポリエーテルコエラストマー、ポリアミド系エラストマー等が挙げられ、中でも、スチレン−エチレン−ブチレン−スチレン共重合体、スチレン−エチレン−プロピレン共重合体、エチレン−プロピレン共重合体、エチレン−１−ブテン共重合体、エチレン−αオレフィン共重合体、エチレン−プロピレン−エチリデンノルボルネン共重合体が好ましい。
【００２５】
ゴム状重合体成分を変性する不飽和カルボン酸もしくは無水物、あるいはそれらの誘導体としては、マレイン酸、フマル酸、イタコン酸、メチルマレイン酸、３，６−エンドメチレン−デルタ−４−テトラヒドロフタル酸、アクリル酸、メタクリル酸、クロトン酸、シトラコン酸、無水マレイン酸、無水イタコン酸、無水メチルマレイン酸、３，６−エンドメチレン−デルタ−４−テトラヒドロフタル酸無水物、２−メチル−３，６−エンドメチレン−デルタ−４−テトラヒドロフタル酸無水物、３−メチル−４−シクロヘキセン−１，２−ジカルボン酸無水物、アクリル酸グリシジル、メタクリル酸グリシジル、炭素数１〜２０のアルキルシアノアクリレート等の誘導体が挙げられ、中でも、マレイン酸、無水マレイン酸が好ましい。ゴム状重合体成分を不飽和カルボン酸等で変性する方法としては、例えば、不飽和カルボン酸等をゴム状重合体成分にグラフト重合する方法が挙げられる。
【００２６】
本発明のゴム状重合体（Ｂ）の具体例としては、例えば、マレイン酸変性スチレン−エチレン−ブチレン−スチレン共重合体、マレイン酸変性スチレン−エチレン−プロピレン共重合体、マレイン酸変性エチレン−プロピレン共重合体、マレイン酸変性エチレン−１−ブテン共重合体、マレイン酸変性エチレン−αオレフィン共重合体、マレイン酸変性エチレン−プロピレン−エチリデンノルボルネン共重合体、無水マレイン酸変性スチレン−エチレン−ブチレン−スチレン共重合体、無水マレイン酸変性スチレン−エチレン−プロピレン共重合体、無水マレイン酸変性エチレン−プロピレン共重合体、無水マレイン酸変性エチレン−１−ブテン共重合体、無水マレイン酸変性エチレン−αオレフィン共重合体、無水マレイン酸変性エチレン−プロピレン−エチリデンノルボルネン共重合体等が挙げられ、これらの１種あるいは２種以上を組み合わせて使用することができる。
【００２７】
＜金属元素（Ｃ）＞
本発明の金属元素（Ｃ）は、リチウム、ナトリウム、カリウム等のアルカリ金属、マグネシウム、カルシウム等のアルカリ土類金属、クロム、マンガン、鉄、コバルト、ニッケル等の遷移金属、アルミニウム、亜鉛等から選ばれ、これらの１種あるいは２種以上を組み合わせてもよいが、中でも、ナトリウム及び／又は亜鉛が特に好ましい。
【００２８】
本発明の金属元素（Ｃ）の種類及び量については、上記金属元素を含有するアルカリ性物質を、前記共重合体（Ａ）や前記ゴム状重合体（Ｂ）の酸の中和剤として用いることで容易に調整することができる。該中和剤の例としては、金属のギ酸塩、酢酸塩、酸化物、水酸化物、メトキシド、エトキシド、炭酸塩、重炭酸塩や、脂肪酸金属塩等の有機酸金属塩、カルボン酸金属塩含有ポリマー、スルホン酸金属塩含有ポリマー等の有機酸金属塩含有ポリマー等が挙げられる。金属元素（Ｃ）は、前記スチレン−（メタ）アクリル酸共重合体（Ａ）の（メタ）アクリル酸単量体単位のカルボン酸、及び／又は、前記ゴム状重合体（Ｂ）のカルボン酸の少なくとも一部と金属塩を形成し、これにより強度や溶融張力が大幅に向上する。
【００２９】
＜耐熱性スチレン系樹脂組成物の製造方法＞
本発明の耐熱性スチレン系樹脂組成物の製造方法としては、前記共重合体（Ａ）、前記ゴム状重合体（Ｂ）、及び前記金属元素（Ｃ）を含む中和剤を一括でブレンドし、溶融押出する方法や、予め前記共重合体（Ａ）と前記金属元素（Ｃ）を含む中和剤を溶融押出したものに、後から前記ゴム状重合体（Ｂ）をブレンドし、再度溶融押出する方法、予め前記ゴム状重合体（Ｂ）と前記金属元素（Ｃ）を含む中和剤を溶融押出したものに、後から前記共重合体（Ａ）をブレンドし、再度溶融押出する方法等が挙げられる。また、前記共重合体（Ａ）の重合工程、脱揮工程、若しくは押出工程のいずれかにおいて、前記金属元素（Ｃ）を含む中和剤を連続的に添加する方法によって得られた樹脂組成物に対して、後から前記ゴム状重合体（Ｂ）をブレンドし、溶融押出してもよい。中和剤は固体として添加しても良いし、水溶液として添加してもよいが、分散性、反応性の面から水溶液として添加する方法が好ましい。
【００３０】
本発明の耐熱性スチレン系樹脂組成物には、必要に応じて、別の熱可塑性樹脂や不飽和カルボン酸等で変性していないゴム補強材を本発明の効果を損なわない範囲で配合する事ができる。
【００３１】
熱可塑性樹脂の具体例としては、ポリスチレン、耐衝撃性ポリスチレン（ＨＩＰＳ）、シンジオタクチックポリスチレン、アクリロニトリル−スチレン共重合体、アクリロニトリル−ブタジエン−スチレン共重合体、メタクリル酸−メタクリル酸メチル−スチレン共重合体、ノルマルブチルアクリレート−スチレン共重合体、無水マレイン酸−スチレン共重合体、マレイミド−スチレン共重合体、αメチルスチレン−スチレン共重合体等のポリスチレン系樹脂、ポリプロピレン、プロピレン−α−オレフィン共重合体等のポリオレフィン系樹脂、ポリフェニレンエーテル、変性ポリフェニレンエーテル、ポリＬ−乳酸、ポリＤ−乳酸、ポリＤ、Ｌ−乳酸等の脂肪族ポリエステル系樹脂等が挙げられ、これら１種若しくは２種以上を組み合わせて用いることができる。
【００３２】
ゴム補強材の具体例としては、天然ゴム、ポリブタジエン、ポリイソプレン、ポリイソブチレン、ポリクロロプレン、ポリスルフィドゴム、チオコールゴム、アクリルゴム、ウレタンゴム、シリコーンゴム、エピクロロヒドリンゴム、スチレン−ブタジエンブロック共重合体、スチレン−ブタジエン−スチレン共重合体、スチレン−イソプレンブロック共重合体、スチレン−イソプレン−スチレンブロック共重合体、水素添加スチレン−ブタジエンブロック共重合体、水素添加スチレン−ブタジエン−スチレンブロック共重合体、水素添加スチレン−イソプレンブロック共重合体、水素添加スチレン−イソプレン−スチレンブロック共重合体などのスチレン系ゴム、さらにはエチレンプロピレンゴム、エチレンプロピレンジエンゴム、直鎖状低密度ポリエチレン系エラストマー等のオレフィン系ゴム、あるいはブタジエン−アクリロニトリル−スチレン−コアシェルゴム、メチルメタクリレート−ブタジエン−スチレン−コアシェルゴム、メチルメタクリレート−ブチルアクリレート−スチレン−コアシェルゴム、オクチルアクリレート−ブタジエン−スチレン−コアシェルゴム、アルキルアクリレート−ブタジエン−アクリロニトリル−スチレン−コアシェルゴムが挙げられ、これら１種若しくは二種以上を組み合わせて用いることができる。
【００３３】
本発明の耐熱性スチレン系樹脂組成物には、添加剤として、リン系、フェノール系、アミン系等の酸化防止剤、ステアリン酸等の高級脂肪酸、及びその塩やエチレンビスステアリルアミド等の滑剤、流動パラフィン、ポリエチレンワックス、マイクロクリスタリンワックス等の可塑剤、タルク、無機フィラー、紫外線吸収剤、帯電防止剤、難燃剤、着色剤、顔料、消臭剤、防曇剤等を必要に応じて添加することができる。
【００３４】
＜非発泡シート、発泡シートの製造方法＞
本発明の耐熱性スチレン系樹脂組成物は、プレス成形、押出成形、射出成形、射出中空成形、ブロー成形、異形押出成形等の公知の成形法によって、各種成形品に加工することができる。また、各種発泡成形技術と組み合わせて、発泡成形体を成形したり、Ｔダイシート押出機、二軸延伸加工装置、インフレーション加工装置を用いて、シートやフィルムに加工することもできる。
【００３５】
本発明の非発泡シートの製造方法としては、溶融樹脂をＴダイから押出して成形する方法や、カレンダー成形法、インフレーション成形法等が挙げられるが、生産性と膜厚精度の面からＴダイを使用することが好ましい。また、シートは単層でも良く、多層シートの最外層、若しくは内層のみに本発明の耐熱性スチレン系樹脂組成物を用いてもよい。多層シートの製造方法としては、フィードブロックダイやマルチマニホールドダイを使用した共押出法や、予め表面層を単独で作成しておき、基材シートと熱ラミネートする方法が挙げられる。
【００３６】
本発明の非発泡シートの厚みは特に限定されるものではないが、一般的に０．０５〜１０ｍｍであり、好ましくは０．２〜１ｍｍであり、更に好ましくは０．３〜０．８ｍｍである。シート厚みが０．０５ｍｍ未満の場合、シートの剛性と強度が不十分となる場合がある。また、１０ｍｍを超える場合、軽量性の面で好ましくない。
【００３７】
本発明の発泡シートの製造方法としては、公知の押出発泡シート製造方法を用いることができる。具体的には、単軸押出機や二軸押出機を２基直列に配置し、１基目の押出機で発泡剤を発泡核剤とともに溶融混錬し、２基目の押出機で冷却により樹脂温度を１２０℃〜１８０℃に調整した後、サーキュラーダイスにより大気に放出し減圧発泡する方法が挙げられる。
【００３８】
発泡剤としては、プロパン、ノルマルブタン、イソブタン、ペンタン、ヘキサン等の脂肪族炭化水素、シクロブタン、シクロペンタン等の環式脂肪族炭化水素、トリクロロフロロメタン、ジクロロジフロロメタン、１，１−ジフルオロエタン、１，１−ジフルオロ−クロライド、メチレンクロライド等のハロゲン化炭化水素等の物理発泡剤を用いることができる。また、アゾジカルボンアミド、ジニトロソペンタメチレンテトラミン、アゾビスイソブチロニトリル、重炭酸ナトリウム、クエン酸等の分解型発泡剤、二酸化炭素、窒素等の無機ガスや水を使用することもできる。これら発泡剤を適宜混合して使用できるが、工業的にはブタンが使用されることが多く、発泡押出性や発泡シートの二次成形性、発泡剤の観点から、イソブタンとノルマルブタンからなる混合ブタンを使用することが好ましい。ブタンはポリスチレン系樹脂に対する透過速度が遅いため、発泡押出直後は発泡シート中に通常１〜３質量%程度残存する。この残存量は二次成形における二次発泡厚や熱成形性に影響するため、一定の熟成期間を設けることで適宜調整する。
【００３９】
発泡核剤としては、タルク、炭酸カルシウム、クレー等の無機物粉末が挙げられ、これらを単独あるいは混合物としても用いることができる。中でも、気泡径を小さくする効果が大きく、安価という点でタルクが最も好ましい。発泡核剤の添加方法は特に制限が無く、直接押出機の供給孔に添加しても良いし、樹脂と共に添加することもできる。また、スチレンの単独重合体やスチレン−メタクリル酸メチル共重合体等を基材としたマスターバッチを作成し、そのマスターバッチを用いて供給することもできる。発泡核剤の添加量は通常、０．１〜５質量％である。また、該マスターバッチには高級脂肪酸や高級脂肪酸の金属塩をあらかじめ配合しておいても良い。また、エチレンビスステアリルアミド等の滑材、流動パラフィンやシリコーンオイル等の展着剤、その他の界面活性剤、帯電防止剤、酸化防止剤、可塑剤、耐候剤、顔料等が含まれていても良い。
【００４０】
本発明の発泡シートの厚さは、一般的に０．１〜１００ｍｍであり、０．５〜４ｍｍが
好ましく、１〜３ｍｍがより好ましい。発泡シートの厚さが０．１ｍｍ未満では、２次成形後の容器の強度や断熱性が低下する。発泡シートの厚さが１００ｍｍを超えると、２次成形時にシートの温度ムラが発生しやすく、成形性が悪化する場合がある。
【００４１】
本発明の発泡シートの密度は、一般的に５〜５００ｋｇ／ｍ３であり、５０〜１５０ｋｇ／ｍ３が好ましく、６０〜１３０ｋｇ／ｍ３がより好ましい。発泡シートの密度が５ｋｇ／ｍ３未満であると、２次成形後の容器の強度が低下する。発泡シートの密度が５００ｋｇ／ｍ３を超える場合、軽量化、断熱性の観点から望ましくない。密度Ｄ（ｋｇ／ｍ３）は、発泡シートの坪量Ｓ（ｇ／ｍ２）とシート厚さＴ（ｍｍ）より、Ｄ＝Ｓ／Ｔで算出することができる。
【００４２】
また、本発明の発泡シートには、厚み方向の中央部に比べて密度が低い、いわゆるスキン層と呼ばれる表面層をシートの表裏面に設けることができる。スキン層を設けることで、シートの強度を上げることができ、外観も美麗に仕上がる。スキン層はサーキュラーダイスを出た直後の発泡シート表面を風冷することによって調整できる。
【００４３】
本発明の発泡シートは、その片面もしくは両面に熱可塑性樹脂シート又はフィルムを積層することにより、成形性、強度、剛性、耐油性等の特性を改良することができる。上記、シートやフィルムを構成する熱可塑性樹脂としてはポリスチレン、ハイインパクトポリスチレン等のポリスチレン系樹脂、ポリプロピレン系樹脂、ポリエステル系樹脂、高密度ポリエチレン、低密度ポリエチレン、直鎖低密度ポリエチレン、エチレン−酢酸ビニル共重合体等が挙げられる。シート又はフィルムの厚みに特に制限はないが、０．０１ｍｍ〜０．３ｍｍが好ましい。
【００４４】
本発明の非発泡シート、又は発泡シートは、真空成形や圧空成形、マッチドモールド成形、リバースドロー成形、エアスリップ成形、リッジ成形、プラグアンドリッジ成形、プラグアシスト成形、プラグアシストリバースドロー成形等、公知の熱成形方法を用いて、トレー、弁当容器、丼容器、カップ、蓋付箱型等の各種形状や大きさの容器に加工することができる。
【００４５】
本発明の非発泡シート、又は発泡シートを成形して得られる容器は、食品を入れた状態で電子レンジ加熱調理を行っても、容器の変形や火脹れが発生しないので、電子レンジ用食品容器として好適に使用できる。
【実施例】
【００４６】
以下、実施例を挙げて本発明を具体的に説明するが、本発明はこれら実施例に限定されるものではない。
【００４７】
＜スチレン−メタクリル酸共重合体（Ａ）の製造＞
（１）スチレン−メタクリル酸共重合体Ｓ−１の製造
下記第１〜第３反応器を直列に接続して重合工程を構成した。
【００４８】
第１反応器：容積３９Ｌの攪拌翼付完全混合型反応器
第２反応器：容積３９Ｌの攪拌翼付完全混合型反応器
第３反応器：容積１６Ｌのスタティックミキサー付プラグフロー反応器
【００４９】
各反応器の条件は以下の通りとした。
【００５０】
第１反応器：［反応温度］  １２４℃
第２反応器：［反応温度］  １３３℃
第３反応器：［反応温度］  流れ方向に１２０〜１２５℃の温度勾配がつくように調整
【００５１】
原料液としては、以下のものを用いた。
【００５２】
スチレン９６．９質量％、メタクリル酸３．１質量％のモノマー構成１００質量部に対してエチルベンゼン１４質量部、重合開始剤として１，１−ジ（ｔ−ブチルパーオキシ）シクロヘキサン０．０３０質量部、連鎖移動剤としてｔ−ドデシルメルカプタン０．０５０質量部を混合した原料液
【００５３】
原料液を１３．５ｋｇ／ｈｒの供給速度で１２４℃に設定した第１反応器に連続的に供給し重合した後、次いで１３３℃に設定した第２反応器に連続的に装入し重合した。第２反応器出口での重合転化率は５５％であった。更に１２０〜１２５℃の温度勾配がつくように調整した第３反応器にて重合転化率が７０％になるまで重合を進行させた。
この重合液を直列に２段より構成される予熱器付き真空脱揮槽に導入し、未反応スチレン及びエチルベンゼンを分離した後、ストランド状に押し出して冷却した後切断してペレット化した。なお、１段目の予熱器の温度は２００℃に設定し、真空脱揮槽の圧力は６６．７ｋＰａとし、２段目の予熱器の温度は２４０℃に設定し、真空脱揮槽の圧力は０．９ｋＰａとした。得られたスチレン−メタクリル酸共重合体Ｓ−１の特性を表１に示す。
【００５４】
（２）スチレン−メタクリル酸共重合体Ｓ−２の製造
以下の原料液を用い、原料液の供給速度を１２．０ｋｇ／ｈｒとし、１〜３反応器の温度条件を以下のように変更した以外はＳ−１の製造と同様にした。その特性を表１に示す。
【００５５】
＜原料液＞
スチレン９３．０質量％、メタクリル酸７．０質量％のモノマー構成１００質量部に対してエチルベンゼン１０質量部、重合開始剤として２，２ビス（４，４−ｔ−ブチルパーオキシシクロへキシル）プロパン０．０２質量部を混合した原料液
【００５６】
＜条件＞
第１反応器：［反応温度］  １２８℃
第２反応器：［反応温度］  １３８℃
第３反応器：［反応温度］  流れ方向に１２０〜１２５℃の温度勾配がつくように調整
【００５７】
（３）スチレン−メタクリル酸共重合体Ｓ−３の製造
以下の原料液を用い、原料液の供給速度を１２．０ｋｇ／ｈｒとし、１〜３反応器の温度条件を以下のように変更した以外はＳ−１の製造と同様にした。その特性を表１に示す。
【００５８】
＜原料液＞
スチレン９２．７質量％、メタクリル酸７．３質量％のモノマー構成１００質量部に対してエチルベンゼン１３質量部、重合開始剤として１，１−ジ（ｔ−ブチルパーオキシ）シクロヘキサン０．０２５質量部、連鎖移動剤としてα−メチルスチレンダイマー０．１質量部をを混合した原料液
【００５９】
＜条件＞
第１反応器：［反応温度］  １２４℃
第２反応器：［反応温度］  １３８℃
第３反応器：［反応温度］  流れ方向に１２５〜１３８℃の温度勾配がつくように調整
【００６０】
（４）スチレン−メタクリル酸共重合体Ｓ−４の製造
以下の原料液を用い、原料液の供給速度を１２．０ｋｇ／ｈｒとし、１〜３反応器の温度条件を以下のように変更した以外はＳ−１の製造と同様にした。その特性を表１に示す。
【００６１】
＜原料液＞
スチレン９１．０質量％、メタクリル酸９．０質量％のモノマー構成１００質量部に対してエチルベンゼン１８質量部、重合開始剤として１，１−ジ（ｔ−ブチルパーオキシ）シクロヘキサン０．０３０質量部、連鎖移動剤としてｔ−ドデシルメルカプタン０．１００質量部を混合した原料液
【００６２】
＜条件＞
第１反応器：［反応温度］  １２６℃
第２反応器：［反応温度］  １４２℃
第３反応器：［反応温度］  流れ方向に１２０〜１２５℃の温度勾配がつくように調整
【００６３】
（５）スチレン−メタクリル酸共重合体Ｓ−５の製造
以下の原料液を用い、原料液の供給速度を１２．０ｋｇ／ｈｒとし、第１〜３反応器の温度条件を以下のように変更した以外はＳ−１の製造と同様にした。その特性を表１に示す。
【００６４】
＜原料液＞
スチレン９９．１質量％、メタクリル酸０．９質量％のモノマー構成１００質量部に対してエチルベンゼン１０質量部、重合開始剤として２，２ビス（４，４−ｔ−ブチルパーオキシシクロへキシル）プロパン０．０２質量部を混合した原料液
【００６５】
第１反応器：［反応温度］  １２０℃
第２反応器：［反応温度］  １２８℃
第３反応器：［反応温度］  流れ方向に１２５〜１３５℃の温度勾配がつくように調整
【００６６】
【表１】
2018076416.tif 000002
【００６７】
＜実施例１〜９、比較例１〜３＞
上記の方法で製造したスチレン−メタクリル酸共重合体（Ａ）（Ｓ−１〜５）とゴム状中和剤（Ｂ）、及び金属元素（Ｃ）を含む中和剤を表２に示す質量部比率にて混合し、シリンダー温度１８０〜２５０℃に設定した二軸押出機（東芝機械社製、ＴＥＭ２６−ＳＳ）に２０ｋｇ／ｈｒの供給速度で供給し、回転数３００ｒｐｍ、樹脂温度２７０℃にて溶融混錬を行った。なお、比較例１〜２は金属元素（Ｃ）を含む中和剤を添加せず、比較例３はゴム状重合体（Ｂ）、及び金属元素（Ｃ）を含む中和剤を添加しなかった。その物性を表２に示す。また、金属元素（Ｃ）の含有量は、得られた樹脂組成物を酸化分解後、誘導結合プラズマ発光分析法（ＩＣＰ−ＡＥＳ）により、定量した。
【００６８】
ゴム状重合体（Ｂ）としては以下のものを用いた。
＜無水マレイン酸変性ＳＥＢＳ＞
商品名：「タフテック  Ｍ１９１３」  旭化成社製
＜無水マレイン酸変性ＥＢＲ＞
商品名：「タフマー  ＭＨ７０２０」  三井化学社製
＜無水マレイン酸変性ＥＰＲ＞
商品名：「タフマー  ＭＰ０６１０」  三井化学社製
【００６９】
次に、前記の樹脂組成物をスクリュー径４０ｍｍのシート押出機に供給した。樹脂溶融ゾーンの温度は１８０〜２２０℃に設定し、Ｔダイ（コートハンガーダイ）より吐出量１０ｋｇ／ｈで溶融押出した後、８０℃に設定したキャストロール、タッチロールに圧着し、幅４０ｍｍ、厚み０．４ｍｍの非発泡シートを得た。得られた非発泡シートの特性を表２に示す。
【００７０】
また、前記の樹脂組成物をスクリュー径４０ｍｍφと５０ｍｍφのタンデム式押出機に供給し、発泡シートを製造した。まず、前記の溶融コンパウンドした樹脂１００質量部に対しスチレン−メタクリル酸メチル共重合体６０質量％とタルク４０質量％からなるタルクマスターバッチ２．３質量部を均一に混合したものをスクリュー径４０ｍｍφの押出機に供給した。更に、発泡剤としてブタンを押出機先端より樹脂１００質量部に対して２．５質量部の割合で圧入し溶融混合した。このときのシリンダー温度２３０〜２７０℃、樹脂温度２３５〜２５０℃、圧力１２〜１８ＭＰａであった。
その後、２３０℃に設定した連結管を介してスクリュー径５０ｍｍφの押出機に移送し、シリンダー温度１６０〜２００℃、樹脂温度１６０〜１７０℃、１５〜１７ＭＰａに調整し、リップ開度０．６ｍｍ、口径４０ｍｍのサーキュラーダイスより吐出量１０ｋｇ／ｈｒで押出し直径１５２ｍｍの冷却された円筒に添わせて引取り、円周の下部１点でカッターにより切開して発泡シートを得た。得られた発泡シートの厚みは１．７ｍｍ、密度は７５ｋｇ／ｍ３であった。その特性を表２に示す。
【００７１】
なお、各種物性、性能評価は以下の方法で行った。
【００７２】
（１）スチレン−メタクリル酸共重合体中のメタクリル酸含有量
室温にて、共重合体０．５ｇを秤量し、トルエン／エタノール＝８／２（体積比）の混合溶液に溶解後、水酸化カリウム１ｍｏｌ／エタノール溶液にて中和滴定を行い終点を検出し、水酸化カリウムエタノール溶液の使用量より、メタクリル酸の質量基準の含有量を算出する。なお、電位差自動検出装置（京都電子工業社製、ＡＴ−５１０）により測定した。
（２）分子量
重量平均分子量（Ｍｗ）及びＺ平均分子量（Ｍｚ）、数平均分子量（Ｍｎ）は、ゲルパーミエイションクロマトグラフィ―（ＧＰＣ）を用いて、次の条件で測定した。
ＧＰＣ機種：Ｗａｔｅｒｓ社製  アライアンスシステム２６９５
カラム：東ソー社製  ＴＳＫｇｅｌ−ＧＭＨＸＬ（ＩＤ）×３００ｍｍ（Ｌ） 
移動相：テトラヒドロフラン  ０．３５ｍｌ／ｍｉｎ
試料濃度：０．２質量％
注入量：５０μＬ
温度：４０℃
検出器：示差屈折計  Ｗａｔｅｒｓ社製  アライアンスシステム２４１４
単分散ポリスチレンの溶出曲線により各溶出時間における分子量を算出し、ポリスチレン換算の分子量として算出した。
（３）金属元素の含有量
樹脂組成物２．０ｇを秤量し、硫酸／硝酸の混合溶液を加えた後、１５０℃のホットプレート上で加熱し、酸化分解を行った。酸化分解後の溶液５０ｍＬを定容し、２０倍希釈後、誘導結合プラズマ発光分析法（ＩＣＰ−ＡＥＳ）により、金属元素の含有量を定量した。なお、分析機器には、Ｏｐｔｉｍａ４３００ＤＶ（パーキンエルマー社製）を使用した。
【００７３】
物性は以下の方法により評価した。
（４）メルトマスフローレイト
ＪＩＳ  Ｋ７２１０に基づき２００℃、４９Ｎ荷重の条件により求めた。
（５）ビカット軟化温度
射出成型機を用いて試験片を作成し、ＪＩＳ  Ｋ７２０６に基づき５０Ｎ荷重の条件により求めた。
（６）荷重たわみ温度
射出成型機を用いて試験片を作成し、ＪＩＳ  Ｋ７１９１に基づき１．８ＭＰａ応力の条件により求めた。
（７）シャルピー衝撃強さ
射出成型機を用いて試験片を作成し、ＪＩＳ  Ｋ７１１１により求めた。
（８）溶融張力（ＭＴ）、溶融延伸倍率（ＭＤＲ）
キャピログラフ１Ｂ型（東洋精機社製）を使用し、バレル温度２００℃、バレル径９．５５ｍｍ、キャピラリー長さ：Ｌ＝１０ｍｍ、キャピラリー径：Ｄ＝１ｍｍ（Ｌ／Ｄ＝１０）、バレル内の押出し速度１０ｍｍ／分にて樹脂を押出し、荷重測定部をダイから６０ｃｍ下方にセットし、キャピラリーより流出してきたストランド状の樹脂を巻き取り器にセットし、巻き取り線速度を４ｍ／分から徐々に速度を上昇していき、ストランドが破断するまでの荷重を測定する。荷重は巻き取り線速度を上げていくと、一定値に安定するので、荷重が安定した範囲を平均化して溶融張力値（ＭＴ）とした。また、溶融延伸倍率（ＭＤＲ）はストランド破断時の巻き取り線速度とキャピラリー内流速から、次式により求めた。
溶融延伸倍率（ＭＴ）＝ストランド破断時の巻き取り線速度（ｍｍ／ｍｉｎ）／キャピラリー内流速（０．９１２０ｍｍ／ｍｉｎ）
【００７４】
非発泡シート、発泡シート、成形品の特性は以下の方法により評価した。
（９）シートインパクト強度
フィルムインパクトテスターＢＵ−３０２（テスター産業社製）を用いて衝撃球面Ｒ１２．７ｍｍにて測定を行った。測定は非発泡シート、発泡シートの表面、裏面、各々２０回ずつ行い、全ての平均値をシートインパクト強度とした。
（１０）成形性
発泡シートを単発成形機を用いて口径φ１００ｍｍ、深さ１００ｍｍのカップ形状容器を熱成形した。ヒーター温度２８０℃一定にし、加熱時間を０．５秒刻みに変化させ、容器の穴あきやナキの発生しない加熱時間幅を確認し、成形可能な時間幅が１０秒以上の場合を◎、８〜１０秒の場合を○、５〜８秒の場合を△、５秒以下の場合を×として深絞り成形性を評価した。
（１１）耐レンジアップ変形
上記の成形可能な条件にて得られた容器について、出力１５００Ｗの電子レンジで７０秒加熱し、表面状態を観察し、容器の変形や隆起が全く無いものを◎、容器の一部にわずかに変形や隆起が見られるものを○、容器に大きな変形や隆起が見られるものを×、容器の形状が崩れるか穴あきが発生するものを×とし耐熱性を評価した。
【００７５】
【表２】
2018076416.tif 000003
【００７６】
実施例の耐熱性スチレン系樹脂組成物は、比較例１〜２の金属元素（Ｃ）を含まない樹脂組成物や比較例３のゴム状重合体（Ｂ）及び、金属元素（Ｃ）を含まない樹脂組成物に比べて、非発泡シート、及び発泡シートの強度や成形性が大幅に向上した。
【産業上の利用可能性】
【００７７】
本発明の耐熱性スチレン系樹脂組成物は耐熱性と強度、成形性のバランスに優れるため、成形品を軽量化した場合でも、十分な耐熱性と強度を維持することが出来る。また、該耐熱性スチレン系樹脂組成物を用いて作成した押出シートは、深絞り等の多様な形状に加工する事が出来るため、電子レンジ用食品容器等、幅広い用途で使用する事が出来る。